(57)【要約】【課題】二つ以上の希土類元素を共添加した増幅用光ファイバにおいて、信号光の波長とは異なる第二の希土類元素からの自然放出光の増幅を抑制し得る増幅用光ファイバの提供。【解決手段】二種類以上の希土類元素が添加されたコアの周囲に屈折率の周期構造が形成され、フォトニックバンドギャップを導波原理とする光ファイバであって、第一の希土類元素からの誘導放出光である信号光の波長の光はフォトニックバンドギャップにより伝搬し、一方、第二の希土類元素からの自然放出光の波長の光はフォトニックバンドギャップによる伝搬はせず放出されるか、又は増幅率よりも伝搬損失が大きいために、第二の希土類元素からの自然放出光の増幅が抑制される伝搬特性を有することを特徴とする希土類添加フォトニックバンドギャップファイバ。【選択図】図１
2008226885.tif 000002
【特許請求の範囲】
【請求項１】
二種類以上の希土類元素が添加されたコアの周囲に屈折率の周期構造が形成され、フォトニックバンドギャップを導波原理とする光ファイバであって、
第一の希土類元素からの誘導放出光である信号光の波長の光はフォトニックバンドギャップにより伝搬し、一方、第二の希土類元素からの自然放出光の波長の光はフォトニックバンドギャップによる伝搬はせず放出されるか、又は増幅率よりも伝搬損失が大きいために、第二の希土類元素からの自然放出光の増幅が抑制される伝搬特性を有することを特徴とする希土類添加フォトニックバンドギャップファイバ。
【請求項２】
第一の希土類元素がエルビウムであり、第二の希土類元素がイッテルビウムであることを特徴とする請求項１に記載の希土類添加フォトニックバンドギャップファイバ。
【請求項３】
コア及びコア周囲の屈折率の周期構造が、すべて石英系のガラスにより構成されていることを特徴とする請求項１又は２に記載の希土類添加フォトニックバンドギャップファイバ。
【請求項４】
コア及びコア周囲の屈折率の周期構造の内側には空孔が存在しないことを特徴とする請求項１〜３のいずれかに記載の希土類添加フォトニックバンドギャップファイバ。
【請求項５】
コア周囲の屈折率の周期構造が、三角格子構造となっていることを特徴とする請求項１〜４のいずれかに記載の希土類添加フォトニックバンドギャップファイバ。
【請求項６】
クラッドの周囲に、クラッドを構成する媒質よりも屈折率の低い第２クラッドが配置されたダブルクラッド構造となっていることを特徴とする請求項１〜５のいずれかに記載の希土類添加フォトニックバンドギャップファイバ。
【請求項７】
励起光の波長の光はフォトニックバンドギャップによる伝搬がされない伝搬特性を有することを特徴とする請求項１〜６のいずれかに記載の希土類添加フォトニックバンドギャップファイバ。
【請求項８】
請求項１〜７のいずれかに記載の希土類添加フォトニックバンドギャップファイバを光増幅媒体として用いていることを特徴とする光増幅器。
【発明の詳細な説明】
【技術分野】
【０００１】
本発明は、希土類添加フォトニックバンドギャップファイバおよび光増幅器に関し、特に、二種類以上の希土類元素が添加された光ファイバの中での、自然放出光の不要な増幅を抑圧することが可能な希土類添加フォトニックバンドギャップファイバに関する。
【背景技術】
【０００２】
近年、ＦＴＴＨ（Ｆｉｂｅｒ  Ｔｏ  Ｔｈｅ  Ｈｏｍｅ）の普及に伴い、光ファイバを通じて、電話、インターネット、映像配信のサービスを行ういわゆるトリプルプレイサービスが注目を集めている。
【０００３】
現在のトリプルプレイサービスにおいては、映像配信のサービスは波長１．５５μｍ帯を使用し、伝送方式は、アナログ伝送方式を用いる。ここで、局舎にある１本の光ファイバを出た信号は、加入者宅付近で加入者の数に応じて分配させる方式であるため、加入者が増えるにつれて分配数が多くなる。したがって、加入者宅で十分な信号強度を確保するには、局舎側では非常に強い出力の光信号を送信する必要がある。
【０００４】
エルビウム添加ファイバ増幅器は、波長１．５５μｍ帯の光を増幅するために広範に使用されており、なかでも出力５００ｍＷを越えるような高出力ファイバアンプには、コアにイッテルビウムを共添加し、クラッド中に励起光を導波させる、エルビウム／イッテルビウム共添加ダブルクラッドファイバ増幅器が使用されている（非特許文献１，２参照。）。
【非特許文献１】“Er3+/Yb3+ and Er3+ doped fiber lasers,”Journal of Lightwave technology, Vol. 7, No. 10, Oct. 1989, pp. 1461-1465
【非特許文献２】“Optical fiber telecommunications IV-A,”Academic press, pp. 152
【発明の開示】
【発明が解決しようとする課題】
【０００５】
しかしながら、エルビウムとイッテルビウムを共添加した増幅用光ファイバにおいては、イッテルビウムからの不要な自然放出光が光ファイバ内で増幅されてしまうという問題がある。イッテルビウムからの自然放出光は、波長１０００ｎｍ〜１１００ｎｍ付近に存在し、この自然放出光が増幅用光ファイバ内を伝搬して励起光による増幅を受けると、励起光が信号光の増幅に使用されないため、信号光の増幅効率が悪化する。また、増幅されたイッテルビウムからの自然放出光が、レーリー散乱を受けてファイバ内を往復することでレーザ発振を起こし、励起用レーザ光源に入射し、励起用レーザ光源を破壊するといった現象も発生する。
【０００６】
本発明は、前記事情に鑑みてなされ、二つ以上の希土類元素を共添加した増幅用光ファイバにおいて、信号光の波長とは異なる第二の希土類元素からの自然放出光の増幅を抑制し得る増幅用光ファイバの提供を目的とする。
【課題を解決するための手段】
【０００７】
前記目的を達成するため、本発明は、二種類以上の希土類元素が添加されたコアの周囲に屈折率の周期構造が形成され、フォトニックバンドギャップを導波原理とする光ファイバであって、第一の希土類元素からの誘導放出光である信号光の波長の光はフォトニックバンドギャップにより伝搬し、一方、第二の希土類元素からの自然放出光の波長の光はフォトニックバンドギャップによる伝搬はせず放出されるか、又は増幅率よりも伝搬損失が大きいために、第二の希土類元素からの自然放出光の増幅が抑制される伝搬特性を有することを特徴とする希土類添加フォトニックバンドギャップファイバを提供する。
【０００８】
本発明の希土類添加フォトニックバンドギャップファイバにおいて、第一の希土類元素がエルビウムであり、第二の希土類元素がイッテルビウムであることが好ましい。
【０００９】
本発明の希土類添加フォトニックバンドギャップファイバにおいて、コア及びコア周囲の屈折率の周期構造が、すべて石英系のガラスにより構成されていることが好ましい。
【００１０】
本発明の希土類添加フォトニックバンドギャップファイバにおいて、コア及びコア周囲の屈折率の周期構造の内側には空孔が存在しないことが好ましい。
【００１１】
本発明の希土類添加フォトニックバンドギャップファイバにおいて、コアの周囲の屈折率の周期構造が、三角格子構造となっていることが好ましい。
【００１２】
本発明の希土類添加フォトニックバンドギャップファイバにおいて、クラッドの周囲に、クラッドを構成する媒質よりも屈折率の低い第２クラッドが配置されたダブルクラッド構造となっていることが好ましい。
【００１３】
本発明の希土類添加フォトニックバンドギャップファイバにおいて、励起光の波長の光はフォトニックバンドギャップによる伝搬がされない伝搬特性を有することが好ましい。
【００１４】
また本発明は、前述した本発明に係る希土類添加フォトニックバンドギャップファイバを光増幅媒体として用いていることを特徴とする光増幅器を提供する。
【発明の効果】
【００１５】
本発明の希土類添加フォトニックバンドギャップファイバは、第一の希土類元素からの誘導放出光である信号光の波長の光はフォトニックバンドギャップにより伝搬し、一方、第二の希土類元素からの自然放出光の波長の光はフォトニックバンドギャップによる伝搬はせず放出される、又は増幅率よりも伝搬損失が大きいために、第二の希土類元素からの自然放出光の増幅が抑制される伝搬特性を有するものなので、二つ以上の希土類元素を共添加した増幅用光ファイバにおいて、信号光の波長とは異なる第二の希土類元素からの自然放出光の増幅を抑制することができ、信号光の増幅効率が自然増幅光の増幅により悪化することが無くなり、増幅効率の高いファイバとなる。
また、増幅された自然放出光が、レーリー散乱を受けてファイバ内を往復することでレーザ発振を起こし、励起用レーザ光源に入射し、励起用レーザ光源に損傷を与える不具合が無くなり、励起用レーザ光源の長寿命化を図ることができる。
本発明の光増幅器は、前記希土類添加フォトニックバンドギャップファイバを光増幅媒体として用いたものなので、増幅効率が高く、高パワー光を出力でき、励起用レーザ光源の寿命も長い優れたものとなる。
【発明を実施するための最良の形態】
【００１６】
以下、図面を参照して本発明の実施形態を説明する。
図１は、本発明の希土類添加フォトニックバンドギャップファイバの一実施形態を示す図である。本実施形態の希土類添加フォトニックバンドギャップファイバ１は、二種類以上の希土類元素が添加されたコア１３と、該コア１３を囲む第１クラッド１１と、この第１クラッド１１のコア側に設けられ、第１クラッド１１内に多数の微小な高屈折部１２が三角格子状に配置されてフォトニックバンドギャップを構成している屈折率の周期構造部と、第１クラッド１１を囲む低屈折率樹脂からなる第２クラッドとから構成されている。
【００１７】
本実施形態の希土類添加フォトニックバンドギャップファイバ１は、コア１３に添加された二種類以上の希土類元素のうち、第一の希土類元素からの誘導放出光である信号光の波長の光はフォトニックバンドギャップにより伝搬し、一方、第二の希土類元素からの自然放出光の波長の光はフォトニックバンドギャップによる伝搬はせず放出されるか、又は増幅率よりも伝搬損失が大きいために、第二の希土類元素からの自然放出光の増幅が抑制される伝搬特性を有することを特徴としている。
【００１８】
本実施形態において、希土類添加フォトニックバンドギャップファイバ１を構成する各部のうち、コア１３、高屈折率部１２及び第１クラッド１１の各部は、石英ガラス系の材料で構成されている。このように、信号光、増幅光及び励起光のぞれぞれの光が伝搬する各部を石英ガラス系の材料で構成していることで、伝搬損失を小さくすることができる。
【００１９】
コア１３に添加される希土類元素としては、エルビウム、イッテルビウム、ツリウム、ネオジム、プラセオジムなどの希土類元素の中から、目的とする信号光波長（増幅光波長）の光増幅が可能な二種以上の希土類元素を適宜選択して用いることができる。本実施形態では、光増幅の分野で一般に使用されているエルビウムとイッテルビウムとの共添加の場合を例示する。
【００２０】
本実施形態の希土類添加フォトニックバンドギャップファイバ１は、コア１３及びコア周辺の高屈折率部１２を含む周期構造部には、空孔が存在しておらず充実構造となっている。このため、この希土類添加フォトニックバンドギャップファイバ１同士又は本ファイバと別な光ファイバとを融着接続した場合、融着接続部での空孔潰れによる構造変形が実質的に生じないので、融着接続部における接続損失が小さくなる。
【００２１】
本実施形態の希土類添加フォトニックバンドギャップファイバ１は、石英ガラスからなる第１クラッド１１の外側に、低屈折樹脂材料、例えばフッ素樹脂などからなる第２クラッド１４を設けたダブルクラッド構造になっている。さらに、コア１３周辺の屈折率の周期構造は、第１クラッド１１内を伝搬した励起光の波長の光をコア１３側に通過させるが、フォトニックバンドギャップによる伝搬は生じないような伝搬特性を有している。その結果、この希土類添加フォトニックバンドギャップファイバ１は、第１クラッド１１に励起レーザ光源からの励起光を入射することにより、励起光が第１クラッド１１を第２コアとし、第２クラッド１４をクラッドとしてマルチモード導波し、さらにコア１３周辺の屈折率の周期構造部を通してコア１３に達し、希土類イオンを励起することができる。このようなダブルクラッド構造としたことによって、第１クラッド１１に多数の励起レーザ光源を接続可能となり、高出力の光増幅器やファイバレーザを作製可能になる。
【００２２】
本実施形態の希土類添加フォトニックバンドギャップファイバ１は、従来より周知のフォトニックバンドギャップファイバの製造方法と同様の方法を用いて作製することができる。次に、その一例を説明する。
【００２３】
本例では、まず、次の材料を用意する。
（１）コア１３となる二種類以上の希土類元素、例えば、エルビウムとイッテルビウムを所定濃度で添加した断面円形または六角形の石英ガラスロッド。
（２）高屈折率部１４となるゲルマニウムを添加して純粋石英ガラスよりも屈折率の高い石英ガラスからなる中心部との周りの純粋石英ガラスからなる外層部とを有する断面円形または六角形の２層石英ガラスロッド。
（３）第１クラッド１１となる純粋石英ガラスからなる円筒。この円筒の空洞断面は円形でも良いが、断面円形の石英ロッドを最密充填するために六角形とすることが好ましい。
【００２４】
次に、（３）の円筒の内部に、中心に（１）の石英ロッド、その周囲に（２）の２層石英ガラスロッドを多層に充填する。図１に示す例では、（２）の２層石英ガラスロッドを６層に配置した例を示している。
【００２５】
次に、前記充填体を真空加熱炉内に入れて充填体全体をヒータ等で加熱するか、あるいは、円筒の両端にキャップを装着して密封し、キャップを通して円筒内を真空排気しながら、円筒外部を酸水素火炎で加熱し、石英ガラスを軟化させて円筒内部の隙間を埋め、図１に示す構造の光ファイバ母材を作製する。
【００２６】
次に、得られた光ファイバ母材を、従来より周知の光ファイバ紡糸装置（線引き装置）にセットし、通常の光ファイバ製造の場合と同様にして線引きし、得られた光ファイバ裸線の外側に紫外線硬化型フッ素樹脂液を塗布し、直後に紫外線を照射して樹脂液を硬化させて第２クラッド層１４を形成し、得られた光ファイバを巻き取ることで製造することができる。
【００２７】
なお、前記製造方法は一例にすぎず、これに限定されず、種々変更可能である。例えば、（２）の２層石英ガラスロッドに代えて、純粋石英ガラスよりも屈折率の高い石英ガラスからなる高屈折率石英ガラスロッドと、純粋石英ガラスロッドとを用意し、円筒内にこれらを交互に充填する方法であってもよい。
【００２８】
本実施形態の希土類添加フォトニックバンドギャップファイバ１は、光増幅器において光増幅媒体として用いた場合、信号光源からの信号光を該ファイバの一端側からコア１３に入射し、複数の励起レーザ光源からの励起光を該ファイバのいずれかの端から第１クラッド１１に入射するように構成し、励起レーザ光源から励起光を入射しておき、コア１３に添加された希土類イオンを励起状態としておくことで、コア１３に信号光が伝搬した際に、信号光が増幅され、その増幅された信号光が該ファイバの他端から出力される。
【００２９】
この希土類添加フォトニックバンドギャップファイバ１は、コア１３に添加された二種類以上の希土類元素のうち、第一の希土類元素からの誘導放出光である信号光の波長の光はフォトニックバンドギャップにより伝搬し、一方、第二の希土類元素からの自然放出光の波長の光はフォトニックバンドギャップによる伝搬はせず放出される、又は増幅率よりも伝搬損失が大きいために、第二の希土類元素からの自然放出光の増幅が抑制される伝搬特性を有するものであることから、信号光の波長とは異なる第二の希土類元素からの自然放出光の増幅を抑制することができ、信号光の増幅効率が自然増幅光の増幅により悪化することが無くなり、増幅効率の高い増幅用光ファイバとなる。
また、増幅された自然放出光が、レーリー散乱を受けてファイバ内を往復することでレーザ発振を起こし、励起用レーザ光源に入射し、励起用レーザ光源に損傷を与える不具合が無くなり、励起用レーザ光源の長寿命化を図ることができる。
【００３０】
図４は、本発明の光増幅器の一実施形態を示す構成図である。本実施形態の光増幅器２は、光増幅媒体として、前述した希土類添加フォトニックバンドギャップファイバ１を用いたことを特徴としている。この光増幅器２は、希土類添加フォトニックバンドギャップファイバ１の一端側のコア１３に信号光が入射され、該ファイバ１の他端側の第１クラッド１１に複数の励起レーザ光源２１からの励起光が、ビームコンバイナ２２を介して入射されるように構成されている。
【００３１】
本実施形態の光増幅器２は、前記希土類添加フォトニックバンドギャップファイバ１を光増幅媒体として用いたものなので、増幅効率が高く、高パワー光を出力でき、励起用レーザ光源の寿命も長い優れたものとなる。
【実施例１】
【００３２】
図１は、本発明の実施例１の希土類添加フォトニックバンドギャップファイバ１の構造を示す。純粋石英ガラスからなる第１クラッド１１の中に、ゲルマニウムをドープして、純粋石英ガラスとの比屈折率差を２．８％とした高屈折率部１２が三角格子構造の周期構造をなして、フォトニックバンドを形成している。周期構造の中には、エルビウムとイッテルビウムを共添加した石英ガラスからなるコア１３が配置されている。コア１３の屈折率は、純粋石英ガラスとほぼ同じであった。高屈折率部１２の周期構造は６層である。また、純粋石英ガラスの第１クラッド１１の直径は１２５μｍであり、その周囲には、純粋石英ガラスとの比屈折率差が−４％のフッ素ＵＶ硬化型樹脂からなる第２クラッド１４が配置されており、純粋石英ガラスの第１クラッド１１を第２のコア、第２クラッド１４をクラッドとして励起光がマルチモード導波する、いわゆるダブルクラッド構造になっている。
【００３３】
図２、図３は、コア１３にエルビウムとイッテルビウムを添加せず、そのほかの条件は全く同様に作製した光ファイバの、コア、第１クラッドによる導波構造の透過損失の波長依存性を示すグラフである。図２が第１バンドキャップの透過損失であり、透過帯域は６７０ｎｍ〜８４０ｎｍにわたって存在した。
一方波長１０００ｎｍ〜１１００ｎｍにおいてはバンドキャップが存在しないため、光はコア中を全く導波しなかった。したがって、この構造を用いることで、信号光である１．５５μｍの波長は導波され、一方イッテルビウムの自然放出光の波長は導波されないファイバを実現できる。
【００３４】
また、励起光である波長９１５ｎｍの光も、コア中を全く導波しないため、９１５ｎｍの光はコアには閉じ込められず、第１クラッドと第２クラッドによってマルチモード動作する。そのため、このファイバの構造は、ダブルクラッド構造の増幅用ファイバとして使用できる。
【実施例２】
【００３５】
実施例１の希土類添加フォトニックバンドギャップファイバを用いて、光ファイバ増幅器２を作製した。構造を図４に示す。励起レーザ光源２１として、波長９１５ｎｍ、出力４Ｗのマルチモードの半導体レーザを５台用い、ビームコンバイナ２２を通じて、希土類添加フォトニックバンドギャップファイバ１の第１クラッド１１へと導光した。一方信号光は、該ファイバ１のコア１３へと入射して増幅された後、ビームコンバイナ２２を通じて出射される。実施例２のファイバ増幅器の出力の波長特性を図５に示す。
【図面の簡単な説明】
【００３６】
【図１】本発明の希土類添加フォトニックバンドギャップファイバの一実施形態を示す断面図である。
【図２】実施例１で作製した希土類無添加のフォトニックバンドギャップファイバにおける第１バンドギャップの透過損失の波長依存性を示すグラフである。
【図３】実施例１で作製した希土類無添加のフォトニックバンドギャップファイバにおける第２バンドギャップの透過損失の波長依存性を示すグラフである。
【図４】本発明の光増幅器の一実施形態を示す構成図である。
【図５】実施例２のファイバ増幅器の出力の波長特性を示すグラフである。
【符号の説明】
【００３７】
１…希土類添加フォトニックバンドギャップファイバ、２…光増幅器、１１…第１クラッド、１２…高屈折率部、１３…コア、１４…第２クラッド、２１…励起レーザ光源、２２…ビームコンバイナ。
【図１】
2008226885.tif 000003
【図２】
2008226885.tif 000004
【図３】
2008226885.tif 000005
【図４】
2008226885.tif 000006
【図５】
2008226885.tif 000007